(57)【要約】【課題】大きな負群速度分散を生じさせることができ、かつ固体レーザ装置の出力ミラーとして利用可能な負分散ミラーを実現する。【解決手段】基板６上に誘電体多層膜構造７を有するミラー５として、多層膜構造が、それぞれ複数の層が積層されてなる３つ以上のミラー機能層部ＭＬ1，ＭＬ2,…および該ミラー機能層部間に挟まれて配されて該ミラー機能層部間で所定の波長の光Ｌの共振を生じさせるキャビティ層Ｃ1,Ｃ2,…から構成され、所定の波長の光Ｌに対して、分散量を−600fs2〜−3000fs2とし、かつ、反射率を97％〜99.5％とする。【選択図】図１４
2009088137.tif 000002
【特許請求の範囲】
【請求項１】
基板上に誘電体多層膜構造を有するミラーであって、
前記多層膜構造が、それぞれ複数の層が積層されてなる３つ以上のミラー機能層部、および各ミラー機能層部間に挟まれて配されて該挟まれたミラー機能層部間で所定の波長の光の共振を生じさせるキャビティ層から構成され、
前記キャビティ層が、前記多層膜構造中の全体に亘って互いに所定の間隔で前記ミラー機能層部を介在させて配置されており、
前記所定の波長の光に対して、分散量が−600fs2〜−3000fs2であり、かつ、反射率が97％〜99.5％であることを特徴とする負分散ミラー。
【請求項２】
前記基板が凹面を有するものであり、前記多層膜構造が該凹面に設けられていることを特徴とする請求項１記載の負分散ミラー。
【請求項３】
前記分散量および前記反射率が、前記所定の波長が、10ｎｍ以上の帯域幅を有するものであることを特徴とする請求項１または２記載の負分散ミラー。
【請求項４】
前記所定の波長の中心波長が、1000ｎｍ〜1100ｎｍの範囲にあることを特徴とする請求項１から３いずれか１項記載の負分散ミラー。
【請求項５】
前記所定の波長の中心波長が、700ｎｍ〜900ｎｍの範囲にあることを特徴とする請求項１から３いずれか１項記載の負分散ミラー。
【請求項６】
前記所定の波長の中心波長をλとしたとき、
前記キャビティ層の光学膜厚が、λ／２以上の厚さであることを特徴とする請求項１から５いずれか１項記載の負分散ミラー。
【請求項７】
前記所定の波長の中心波長をλとしたとき、
前記ミラー機能層を構成する各層の光学膜厚が、λ／８以上かつλ／２未満の厚さであることを特徴とする請求項１から６いずれか１項記載の負分散ミラー。
【請求項８】
前記ミラー機能層は、相対的に高い屈折率を有する層と、相対的に低い屈折率を有する層とが交互に５層以上積層されてなるものであることを特徴とする請求項１から７いずれか１項記載の負分散ミラー。
【請求項９】
前記キャビティ層が、前記高い屈折率を有する層、あるいは前記低い屈折率を有する層と同一の材料で構成されていることを特徴とする請求項８記載の負分散ミラー。
【請求項１０】
前記高い屈折率を有する層が、
Ｔｉ、Ｚｒ、Ｈｆ、Ｎｂ、Ａｌ、Ｚｎ、Ｙ、Ｓｃ、Ｌａ、Ｃｅ、ＰｒまたはＴａの酸化物、およびＺｎの硫化物から選ばれる１つ、
または、これらの１つもしくは複数を含む混合物または化合物
からなるものであることを特徴とする請求項８または９記載の負分散ミラー。
【請求項１１】
前記低い屈折率を有する層が、
Ｓｉの酸化物、およびＣａ、Ｌｉ、Ｍｇ、Ｎａ、Ｔｈ、Ａｌ、Ｈｆ、Ｌａ、ＹまたはＺｒのフッ化物から選ばれる１つ、
または、これらの１つもしくは複数を含む混合物または化合物
からなるものであることを特徴とする請求項８から１０いずれか１項記載の負分散ミラー。
【請求項１２】
共振器と、
該共振器内に配置された固体レーザ媒質と、
前記共振器内に配置された可飽和吸収体とを備え、
前記共振器の一端を構成する出力ミラーが、請求項１から１１いずれか１項記載の負分散ミラーであることを特徴とするモード同期固体レーザ装置。
【請求項１３】
請求項１から１１いずれか１項記載の負分散ミラーが少なくとも２つ、互いの多層膜構造が対向するように配置されてなることを特徴とする光パルス分散補償装置。
【請求項１４】
蛍光標識された被測定物質を含むサンプルに励起光を照射することにより前記サンプルから生じる蛍光を、前記サンプルに対して前記励起光の照射位置を相対的に２次元もしくは３次元に走査させつつ検出して２次元もしくは３次元イメージを取得する非線形光学イメージ装置であって、
前記励起光を出力する光源として、請求項１２記載のモード同期固体レーザ装置を備えたことを特徴とする非線形光学イメージ装置。
【請求項１５】
被加工物上にレーザ光を照射して該被加工物の加工を行うレーザ加工装置であって、
前記レーザ光を出力する光源として、請求項１２記載のモード同期固体レーザ装置を備えたことを特徴とするレーザ加工装置。
【発明の詳細な説明】
【技術分野】
【０００１】
本発明は負分散ミラーおよびその負分散ミラーを備えた固体レーザ装置に関し、特に小型で短パルス動作が可能なソリトン型のモード同期固体レーザ装置に関するものである。
【背景技術】
【０００２】
従来、半導体レーザ（LD）を励起光源とし、希土類イオンあるいは遷移金属イオンを添加した固体レーザ媒質（レーザ結晶、セラミクス、ガラス）を用いた固体レーザ装置が活発に開発されてきている。その中でも、ピコ秒からフェムト秒領域のいわゆる短パルス光を発生する短パルスレーザ装置は、医療、バイオ、機械産業、計測など、多岐にわたる応用分野が模索、提案され、実証を経て、一部実用化されている。
【０００３】
この種のレーザ装置は、モード同期と呼ばれる動作により短パルスを発生している。モード同期とは、簡単に言えば、レーザ発振の際、周波数領域で見ると多数の縦モードの位相が全て同期しており（相対位相差＝０）、このため縦モード間のマルチモード干渉により、時間領域では極めて短いパルスとなる現象である。
【０００４】
特に、ＣＷ（連続発振）モード同期の一つの形態であるソリトン型モード同期では、レーザ共振器内の負の群速度分散と主にレーザ媒質での自己位相変調が組み合わさって、フェムト秒領域のパルス発生を可能としている。
【０００５】
このソリトン型モード同期を実現する固体レーザ装置は、基本的に、固体レーザ媒質、可飽和吸収ミラーおよび負群速度分散素子を共振器内に備えて構成される。なお、以下において、負群速度分散を単に負分散と称す場合もある。
【０００６】
従来、負群速度分散素子としては、プリズム対、回折格子対、負分散ミラーなどの１つもしくは複数の組み合わせが用いられている。
【０００７】
負分散ミラーとしては、長波長側の光と短波長側の光との侵入深さの違いを利用して負分散補償を行うチャープ型のミラーと、全反射ミラーと部分反射ミラー間での光の干渉を利用して負分散補償を行うＧＴＩ（Gires-Tournois干渉計）型のミラーとが挙げられる。
【０００８】
チャープ型ミラーの典型例としては、相対的に高い屈折率を有する高屈折率層と、相対的に低い屈折率を有する低屈折率層とが交互に積層されたミラーにおいて、高屈折率層の光学膜厚および低屈折率層の光学膜厚がそれぞれ積層方向に直線的に変化するように積層されているもの（例えば、非特許文献１参照）が挙げられる。
【０００９】
一方ＧＴＩ型ミラーは、誘電体多層膜の内部に共振構造を備えたことを特徴とするものであり（例えば、非特許文献２参照）、多層膜内部にキャビティ層を２層備えたダブルＧＴＩ構造のミラー（特許文献１参照）あるいはキャビティ層はないが共振構造を有するよう、多層膜を構成する各層の光学膜厚は何らかの規則に沿った変化をするように構成されているミラー（特許文献２）なども提案されている。
【００１０】
また、特許文献３には、２種類以上の異なる屈折率層を交互に積層した誘電体多層膜スタックが２スタック以上積層され、各スタックの中心波長が異なるようにすることで２次のみならず、３次以上の分散補償を行うことを特徴とする誘電体多層膜が提案されており、特許文献４には、可視光帯域における反射率が９５％以上であり、最外膜の屈折率が最外膜直下の膜の屈折率よりも低く、負群速度分散を生じさせるよう構成された多層膜ミラーが提案されている。
【００１１】
さらに、モード同期固体レーザ装置の小型化のために、特許文献５においては、レーザ媒質、可飽和吸収体、あるいは出力ミラーにチャープミラーコーティングを備えることが提案されている。
【特許文献１】特表２００２−５２８９０６号公報
【特許文献２】特表２００２−５２３７９７号公報
【特許文献３】特開平２−２３３０２号公報
【特許文献４】特開２０００−１３８４０７号公報
【特許文献５】特開平１１-１６８２５２号公報
【非特許文献１】R. Szipoecs他、Optics Letters, Vol.19, 201(1994)
【非特許文献２】IEEE  Transaction on Quantum Electronics, vol. 22, no.1 (1986) pp. 182-185
【発明の開示】
【発明が解決しようとする課題】
【００１２】
本発明者らは、ソリトン型のモード同期固体レーザ装置の小型化を図るに当たり、従来よりも大きな負の分散量を補償することができ、かつ出力ミラーとしての反射率を有する負分散ミラーが必要であることを見いだした。
【００１３】
しかしながら、従来例の負分散ミラーの負分散量は−数十〜数百fs2程度であり、必要に応じて共振器内に複数のミラーを備える必要があった。
【００１４】
また、特許文献５においては、出力ミラーに負分散機能を持たせるものが提案されているが、特許文献５では、出力ミラーとして用いる場合の光透過率、負分散量などについての具体的な記載がされておらず、また、ミラーを構成する膜について具体的な記載がない。特許文献４においても、出力ミラーに誘電体多層膜を設けることによって周波数チャープ補償ができる旨の記載があるが、具体的な実施例として挙げられている多層膜の負分散量は非常に小さいため１素子のみでは十分な負分散が得られず、また、反射率は99.9％以上でほぼ100％のものであることから、ほとんど出力光が得られず、出力ミラーとしての機能が十分でない。
【００１５】
本発明は、上記事情に鑑みて、大きな負群速度分散を生じさせることができ、かつ固体レーザ装置の出力ミラーとして利用可能な負分散ミラーを提供することを目的とする。また、本発明は、小型かつ低コストで、安定性の高い、フェムト秒領域のＣＷモード同期を実現できるモード同期固体レーザ装置を提供することを目的とする。
【課題を解決するための手段】
【００１６】
本発明の負分散ミラーは、基板上に誘電体多層膜構造を有するミラーであって、
前記多層膜構造が、それぞれ複数の層が積層されてなる３つ以上のミラー機能層部、および各ミラー機能層部間に挟まれて配されて該挟まれたミラー機能層部間で所定の波長の光の共振を生じさせるキャビティ層から構成され、
前記キャビティ層が、前記多層膜構造中の全体に亘って互いに所定の間隔で前記ミラー機能層部を介在させて配置されており、
前記所定の波長の光に対して、分散量が−600fs2〜−3000fs2であり、かつ、反射率が97％〜99.5％であることを特徴とするものである。
【００１７】
すなわち、本発明の負分散ミラーは、少なくとも３つのミラー機能層部と、２つのキャビティ層とから構成されていることを特徴とする。
【００１８】
「全体に亘って」とは、例えば、２つあるいは３つ以上のキャビティ層が、多層膜構造中の一部に互いに近接して配置されている形態、少なくとも、多層膜構造を構成する全層数のうち連続する半分の層領域に全てのキャビティ層が配置されているような場合を除く趣旨であり、基板側から最外層まで間に平均的に設けられていることを意味するものである。
【００１９】
キャビティ層が３つ以上ある場合には、前記所定の間隔は、複数のキャビティ層間でほぼ等間隔であることが好ましい。このほぼ等間隔とは、キャビティ層間の間隔の平均値±３５％以内をいうものとする。
【００２０】
またここで、分散量が−600fs2〜−3000fs2であるとは、−600fs2以上、−3000fs2以下の範囲内の所定の値であることを意味し、同様に反射率が97％〜99.5％であるとは、97％以上、99.5％以下の範囲内の所定の値であることを意味する。
【００２１】
前記基板として凹面を有するものを用い、前記多層膜構造を該凹面に設けることが好ましい。
【００２２】
前記所定の波長が10ｎｍ以上の帯域幅を有するものであること、すなわち、10ｎｍ以上の帯域幅に対して分散量が−600fs2〜−3000fs2の範囲の所定値、かつ、反射率が97％〜99.5％の範囲の所定値であることが望ましい。
【００２３】
前記所定の波長の中心波長は、所望の値に設定可能であるが、特に、1000ｎｍ〜1100ｎｍの範囲、あるいは700ｎｍ〜900ｎｍの範囲にあることが好ましい。
【００２４】
前記所定の波長の中心波長をλとしたとき、前記キャビティ層の光学膜厚が、λ／２以上の厚さであることが好ましい。さらに、光学膜厚は１０λ程度までが好ましい。特には、２λ〜４λ程度の厚みであることが好ましい。
【００２５】
前記所定の波長の中心波長をλとしたとき、前記ミラー機能層を構成する各層の光学膜厚が、λ／８以上かつλ／２未満の厚さであることが好ましい。
【００２６】
前記ミラー機能層は、相対的に高い屈折率を有する層と、相対的に低い屈折率を有する層とが交互に５層以上積層されてなるものであることが好ましい。
【００２７】
前記キャビティ層を、前記高い屈折率を有する層、あるいは前記低い屈折率を有する層と同一の材料で構成することが好ましい。
【００２８】
前記高い屈折率を有する層は、例えば、Ｔｉ、Ｚｒ、Ｈｆ、Ｎｂ、Ａｌ、Ｚｎ、Ｙ、Ｓｃ、Ｌａ、Ｃｅ、ＰｒまたはＴａの酸化物、およびＺｎの硫化物から選ばれる１つ、または、これらの１つもしくは複数を含む混合物または化合物からなるものとすることができる。ここで、１つもしくは複数を含む混合物または化合物とは、先に列挙している酸化物、硫化物以外のものを含んでもよいが、ここに挙げた酸化物、硫化物の１つもしくは複数を主要成分として（全体の５０重量％以上）含むものとする。
【００２９】
また、前記低い屈折率を有する層は、Ｓｉの酸化物、およびＣａ、Ｌｉ、Ｍｇ、Ｎａ、Ｔｈ、Ａｌ、Ｈｆ、Ｌａ、ＹまたはＺｒのフッ化物から選ばれる１つ、または、これらの１つもしくは複数を含む混合物または化合物からなるものとすることができる。ここで、１つもしくは複数を含む混合物または化合物とは、先に列挙している酸化物、フッ化物以外のものを含んでもよいが、ここに挙げた酸化物、フッ化物の１つもしくは複数を主要成分として（全体の５０重量％以上）含むものとする。
【００３０】
本発明のモード同期固体レーザ装置は、共振器と、該共振器内に配置された固体レーザ媒質と、前記共振器内に配置されたモード同期素子とを備え、前記共振器の一端を構成する出力ミラーが、上述の本発明の負分散ミラーであることを特徴とするものである。ここで、上記「共振器内に配置された」とは、その素子自体が共振器の終端を構成している場合も含むものである。モード同期素子としては、半導体可飽和吸収ミラー（SESAM）、カーモード同期素子やカーボンナノチューブを用いた可飽和吸収ミラーなどを用いることができる、可飽和吸収ミラーにより共振器の一端を構成してもよい。
【００３１】
本発明の光パルス分散補償装置は、本発明の負分散ミラーが少なくとも２つ、互いの多層膜構造が対向するように配置されてなることを特徴とするものである。ここで、「互いの多層膜構造が対向する」とは、一方の負分散ミラーの多層膜構造を備えた面に入射した光が、該面で反射し、他方の負分散ミラーの多層膜構造を備えた面に入射するように配置されていることを意味する。
【００３２】
本発明の非線形光学イメージ装置は、蛍光標識された被測定物質を含むサンプルに励起光を照射することにより前記サンプルから生じる蛍光を、前記サンプルに対して前記励起光の照射位置を相対的に２次元もしくは３次元に走査させつつ検出して２次元もしくは３次元イメージを取得する非線形光学イメージ装置であって、前記励起光を出力する光源として、本発明のモード同期固体レーザ装置を備えたことを特徴とするものである。
【００３３】
本発明のレーザ加工装置は、被加工物上にレーザ光を照射して該被加工物の加工を行うレーザ加工装置であって、前記レーザ光を出力する光源として、本発明のモード同期固体レーザ装置を備えたことを特徴とするものである。
【発明の効果】
【００３４】
本発明の負分散ミラーは、所定の波長の光に対して、分散量が−600fs2〜−3000fs2であり、かつ、反射率が97％〜99.5％であることから、これをモード同期固体レーザ装置の共振器の一端を構成する出力ミラーとして好適に用いることができる。この負分散ミラーは、モード同期固体レーザ装置の構成に応じて分散量を−600fs2〜−3000fs2の範囲の任意の値に設計可能であり、分散量は従来の負分散ミラーと比較して非常に大きいものであることから、単体で十分な負分散補償が可能である。また、反射率を97％〜99.5％の範囲で任意の値に設計可能であり、３％〜0.5％の光を透過させるものであるため出力ミラーとして十分機能する。本発明の負分散ミラーを出力ミラーとして利用することにより、共振器内に１つまたは複数の負分散素子を備える必要がないため、モード同期固体レーザ装置を小型に構成することができる。
【００３５】
また、本発明の負分散ミラーは、分散量の絶対値が非常に大きいものであることから、単なる負分散素子としても有効に用いることができる。
【００３６】
キャビティ層が、高い屈折率を有する層、あるいは低い屈折率を有する層と同一の材料で構成されていれば、製造時における材料および工程数の増加を抑制しコストアップを防ぐことができる。
【００３７】
本発明のモード同期固体レーザ装置は、共振器の一端を構成する出力ミラーとして本発明の負分散ミラーを備えたことにより、装置全体とし部品を大幅に低減し、小型化することができることから、低コストに構成することができると共に、レーザ出力の安定化を達成することができる。
【００３８】
本発明の光パルス分散補償装置は、本発明の負分散ミラーを用いることで、従来一般的に使用されている回折格子対による分散補償装置に対し、光路長を短くすることができロスを抑え低いパワー損失で分散補償を行うことができる。更に、回折格子対よりも大幅に小型化することも可能である。
【００３９】
本発明の非線形光学イメージング装置は、本発明のモード同期固体レーザ装置を光源として備えていることから、全体構成を小型化することができ、かつ安定な励起光を得ることができるため、高い画像精度のイメージング画像の取得が可能である。
【００４０】
本発明のレーザ加工装置は、発明のモード同期固体レーザ装置を光源として備えていることから、全体構成を小型化することができ、かつ安定なパルスレーザビームを得ることができるため、精度の高いレーザ加工を行うことができる。
【発明を実施するための最良の形態】
【００４１】
以下、図面を参照して、本発明の好ましい実施形態について説明する。
【００４２】
＜負分散ミラー＞
図１は、本発明の第１の実施形態の負分散ミラー１の構成を示す模式図である。
【００４３】
本実施形態の負分散ミラー１は、ガラス基板３上に誘電体多層膜構造４を有するミラーであり、多層膜構造４が、それぞれ複数の層が積層されてなる３つ以上のミラー機能層部ＭＬ1，ＭＬ2，・・・ＭＬｍ+1およびミラー機能層部間に挟まれて配されてこのミラー機能層部間で所定の波長の光Ｌの共振を生じさせるキャビティ層Ｃ1，Ｃ2，・・・Ｃｍから構成されている。本発明のミラーは、複数のキャビティ層が、多層膜構造中の全体に亘って互いに所定の間隔でミラー機能層部を介在させて配置されているものである。
【００４４】
多層膜構造４の各層は、基板３側から、第１層、第２層・・・第（ｋ−１）層、第ｋ層、第（ｋ＋１）層、・・・ｎ層の順で積層されており、第１層から第（ｋ−１）層までがミラー機能層部ＭＬ1、第ｋ層がキャビティ層Ｃ1、・・と基板側からミラー機能層部ＭＬmキャビティ層Ｃmとが交互に積層されており、最も空気側にはミラー機能層部ＭＬm+1が配置されている。最小の構造ではｍ＝２であり、ミラー機能層部ＭＬが３つ、キャビティ層が２つである。なお、ｍに上限は特になく、必要に応じてｍの数は増減すればよい。
【００４５】
キャビティ層は、多層膜構造４中の一部に互いに近接して配置されるものではなく、多層膜構造の全体に亘って均等な配置となるように設けられる。キャビティ層が３つ以上ある場合には、キャビティ層間の間隔が、キャビティ層間の間隔の平均値±３５％以内のほぼ等間隔となるように配置されている。
【００４６】
負分散ミラー１は、所定の波長の光Ｌに対して、分散量が−600fs2〜−3000fs2の範囲にあり、かつ、反射率が97％〜99.5％の範囲にある。ここで、所定の波長の光Ｌは10ｎｍ以上の帯域幅を有する、すなわち、ミラー１は、10ｎｍ以上の帯域幅の光に対して分散量が−600fs2〜−3000fs2の範囲の所定の値を示し、反射率が97％〜99.5％の範囲の所定の値を示すものであり、これらの範囲で任意に設定可能である。
【００４７】
各ミラー機能層部ＭＬ1，ＭＬ2は、相対的に高い屈折率ｎ1からなる高屈折率層と、相対的に低い屈折率ｎ2（＜ｎ1）からなる低屈折率層とが交互に積層されて構成されており、各機能層部ＭＬ1，ＭＬ2はそれぞれ少なくとも高屈折率層と低屈折率層との合計が５層以上であることが好ましい。例えば、奇数層（第１層、第３層・・・）を高屈折率層、偶数層（第２層、第４層・・）を低屈折率層で構成すればよい。
【００４８】
高屈折率層は、具体的には、Ｔｉ、Ｚｒ、Ｈｆ、Ｎｂ、Ａｌ、Ｚｎ、Ｙ、Ｓｃ、Ｌａ、Ｃｅ、ＰｒまたはＴａの酸化物、およびＺｎの硫化物から選ばれる１つ、または、これらの１つもしくは複数を含む混合物または化合物から構成することができる。
【００４９】
低屈折率層は、Ｓｉの酸化物、およびＣａ、Ｌｉ、Ｍｇ、Ｎａ、Ｔｈ、Ａｌ、Ｈｆ、Ｌａ、ＹまたはＺｒのフッ化物から選ばれる１つ、または、これらの１つもしくは複数を含む混合物または化合物から構成することができる。
【００５０】
尤も、低屈折率層、高屈折率層は相対的に低いあるいは相対的に高い屈折率の誘電体から構成されていればよく、既知のいかなる材料を用いてもよい。
【００５１】
一方、キャビティ層の屈折率は特に限定されるものではないが、ミラー機能層部を構成する高屈折率層または低屈折率層に用いられる材料を用いれば、他の材料を用意する必要がないためコスト、工程数の増加を抑えることができ好ましい。
【００５２】
所定の波長の中心波長λは、1000ｎｍ〜1100ｎｍあるいは、700ｎｍ〜900ｎｍの範囲の任意の波長で設定すればよく、その任意の波長λに応じて各層の光学膜厚は設定される。
【００５３】
キャビティ層は他の層と比較して一般に光学膜厚が大きく、ここでは、キャビティ層Ｃの光学膜厚は（λ／４）の２倍以上すなわちλ／２以上、好ましくは（λ／４）の４倍〜８倍である。ミラー機能層ＭＬ1，ＭＬ2を構成する各層の光学膜厚は、λ／４の１／２以上かつ２倍未満、すなわちλ／８以上かつλ／２未満とする。なお、光学膜厚は層の屈折率ｎと層の膜厚ｄ（ｎｍ）の積ｎ・ｄで表されるものである。
【００５４】
次に、具体的な層構成例を挙げる。図２Ａ〜図１３Ａは、設計例１〜１２についてそれぞれ所定の中心波長λに対する各層の光学膜厚を示すものであり、図２Ｂ〜図１３Ｂはそれぞれ図２Ａ〜図１３Ａに示した設計例１〜１２の層構成で達成される反射率および負分散量を示すグラフである。設計例１〜１０は中心波長λ＝1045ｎｍとして、設計例１１および１２は中心波長λ＝800ｎｍとして設計したものであり、いずれもシミュレーションにより得たものである。
【００５５】
図２Ａ〜図１３Ａにおいて、横軸は層番号を示し、縦軸はλ/４で規格化した光学膜厚（４ｎｄ／λ）を示している。最も基板側の層が第１層であり、最も空気側の層が第５０層である。図２Ｂ〜図１３Ｂの横軸は所定の光の波長（ｎｍ）であり、縦軸は反射率（％）および負分散量（fs2）を示している。
【００５６】
図２Ａに示す設計例１の多層膜構造は、第１層から第１０層がミラー機能層ＭＬ1、第１１層がキャビティ層Ｃ1、第１２層から第２０層がミラー機能層ＭＬ2、第２１層がキャビティ層Ｃ2、第２２層から第３０層がミラー機能層ＭＬ3、第３１層がキャビティ層Ｃ3、第３２層から第４２層がミラー機能層ＭＬ4、第４３層がキャビティ層Ｃ4、第４４層から第５０層がミラー機能層ＭＬ5をそれぞれ構成している。ミラー機能層を構成する層の数はそれぞれ、１０層、９層、９層、１１層、７層である。キャビティ間の間隔は９層、９層、１１層であり平均9.6層であり、キャビティ層はほぼ等間隔に配置されている。
【００５７】
図２Ｂは、図２Ａで示した膜構成のミラーでは、1045ｎｍを中心波長として、少なくとも±５ｎｍの範囲においては、反射率＝98.5％かつ負分散量＝−1200fs2を満たす特性を有していることを示している。
【００５８】
図３Ａに示す設計例２の多層膜構造は、ミラー機能層ＭＬ、キャビティ層Ｃを構成する層数は設計例１のものと同一であり、各キャビティ層の光学膜厚も設計例１のものとほぼ同じである。一方、ミラー機能層のうち、特に基板側のミラー機能層ＭＬ1およびＭＬ2を構成する各層の光学膜厚が設計例１のものとは異なっている。図３Ｂは、図３Ａで示した膜構成のミラーでは、1045ｎｍを中心波長として、少なくとも±５ｎｍの範囲においては、反射率＝98.5％かつ負分散量＝−2500fs2を満たす特性を有していることを示している。
【００５９】
設計例１と設計例２とでは層構造は類似しているが、1040ｎｍ〜1050ｎｍの範囲において、負分散量が−1200fs2と−2500fs2と大きく異なる特性を得ている。
【００６０】
図４Ａに示す設計例３の多層膜構造は、ミラー機能層ＭＬ、キャビティ層Ｃを構成する層数は設計例１のものと同一であり、各キャビティ層の光学膜厚も設計例１のものとほぼ同じである。一方、ミラー機能層のうち、特に基板側のミラー機能層ＭＬ1およびＭＬ2を構成する各層の光学膜厚が設計例１、２のものとは異なっている。図４Ｂは、図４Ａで示した膜構成のミラーでは、1045ｎｍを中心波長として、少なくとも±５ｎｍの範囲においては、反射率＝97.5％かつ負分散量＝−2500fs2を満たす特性を有していることを示している。
【００６１】
設計例２と設計例３とでは異なる層構造であるが1040ｎｍ〜1050ｎｍの範囲においては略同じ特性を得ることができるものとなっている。
【００６２】
図５Ａに示す設計例４の多層膜構造は、ミラー機能層ＭＬ、キャビティ層Ｃを構成する層数は設計例１のものと同一であり、各キャビティ層の光学膜厚も設計例１のものとほぼ同じである。一方、ミラー機能層のうち、特に基板側のミラー機能層ＭＬ1およびＭＬ2を構成する層の光学膜厚が設計例１のものとは異なっている。図５Ｂは、図５Ａで示した膜構成のミラーでは、1045ｎｍを中心波長として、少なくとも±５ｎｍの範囲においては、反射率＝99.5％かつ負分散量＝−1200fs2を満たす特性を有していることを示している。
【００６３】
設計例１から設計例４では、各キャビティ層Ｃ1，Ｃ2…，Ｃ5を構成する層の番号（配置）は同一であり、光学膜厚もほぼ等しく、各ミラー機能層ＭＬ1，ＭＬ2…，ＭＬ5を構成する層数も同一である。しかしながら、得られる特性は大きく異なる。
【００６４】
図６Ａ〜９Ａに示す設計例５から設計例８の多層膜構造は、最も基板側の第１層として、光学膜厚の非常に大きい層を備え、ミラー機能層ＭＬ1が第２層から第１０層で構成されている点を除き、他のミラー機能層ＭＬ2…，ＭＬ5各キャビティ層Ｃ1，Ｃ2…，Ｃ5を構成する層の番号および層数は設計例１のものと同一であり、各キャビティ層の光学膜厚も設計例１のものとほぼ同じである。
【００６５】
図６Ｂは、図６Ａで示した膜構成のミラーでは、1045ｎｍを中心波長として、少なくとも±５ｎｍの範囲においては、反射率＝98.5％かつ負分散量＝−1200fs2を満たす特性を有していることを示している。
【００６６】
図７Ｂは、図７Ａで示した膜構成のミラーでは、1045ｎｍを中心波長として、少なくとも±５ｎｍの範囲においては、反射率＝97％かつ負分散量＝−1200fs2を満たす特性を有していることを示している。
【００６７】
図８Ｂは、図８Ａで示した膜構成のミラーでは、1045ｎｍを中心波長として、少なくとも±５ｎｍの範囲においては、反射率＝99.5％かつ負分散量＝−1200fs2を満たす特性を有していることを示している。
【００６８】
図９Ｂは、図９Ａで示した膜構成のミラーでは、1045ｎｍを中心波長として、少なくとも±５ｎｍの範囲においては、反射率＝98.5％かつ負分散量＝−2500fs2を満たす特性を有していることを示している。
【００６９】
設計例５〜８のように、最も基板側に配置される第１層に光学膜厚の大きな層を備えても、設計例１〜４のように、第１層に光学膜厚の大きな層を備えない場合と同様に、分散量が−600fs2〜−3000fs2であり、かつ、反射率が97％〜99.5％のミラーを構成することができる。
【００７０】
図１０Ａに示す設計例９の多層膜構造は、最も基板側の第１層に光学膜厚の大きな層が一層配されている点で、設計例５〜８と同様である。設計例９の多層膜構造は、第２層から第１０層がミラー機能層ＭＬ1、第１１層がキャビティ層Ｃ1、第１２層から第２０層がミラー機能層ＭＬ2、第２１層がキャビティ層Ｃ2、第２２層から第３０層がミラー機能層ＭＬ3、第３１層がキャビティ層Ｃ3、第３２層から第４４層がミラー機能層ＭＬ4、第４５層がキャビティ層Ｃ4、第４６層から第５０層がミラー機能層ＭＬ5をそれぞれ構成している。ミラー機能層を構成する層の数はそれぞれ、９層、９層、９層、１３層、５層である。キャビティ間の間隔は９層、９層、１３層であり平均10.3層であり、キャビティ層は平均値±30％の範囲でほぼ等間隔に配置されている。
【００７１】
図１０Ｂは、図１０Ａで示した膜構成のミラーでは、1045ｎｍを中心波長として、少なくとも±５ｎｍの範囲においては、反射率＝98.5％かつ負分散量＝−2500fs2を満たす特性を有していることを示している。
【００７２】
図１１Ａに示す設計例１０の多層膜構造は、最も基板側の第１層に光学膜厚の大きな層が一層配されている点で、設計例５〜８と同様である。設計例１０の多層膜構造は、第２層から第１０層がミラー機能層ＭＬ1、第１１層がキャビティ層Ｃ1、第１２層から第２２層がミラー機能層ＭＬ2、第２３層がキャビティ層Ｃ2、第２４層から第３０層がミラー機能層ＭＬ3、第３１層がキャビティ層Ｃ3、第３２層から第４４層がミラー機能層ＭＬ4、第４５層がキャビティ層Ｃ4、第４６層から第５０層がミラー機能層ＭＬ5をそれぞれ構成している。ミラー機能層を構成する層の数はそれぞれ、９層、１１層、７層、１３層、５層である。キャビティ間の間隔は１１層、７層、１３層であり平均10.3層であり、キャビティ層は平均値±３５％の範囲でほぼ等間隔に配置されている。
【００７３】
図１１Ｂは、図１１Ａで示した膜構成のミラーでは、1045ｎｍを中心波長として、少なくとも±５ｎｍの範囲においては、反射率＝98.5％かつ負分散量＝−2500fs2を満たす特性を有していることを示している。
【００７４】
設計例８、９および１０はそれぞれキャビティ層の配置が一部異なり、ミラー機能層を構成する層数、層番号も少しずつ異なるものであるが、図９Ｂ、図１０Ｂおよび図１１Ｂに示すように、いずれも1040ｎｍ〜1050ｎｍの波長に対して反射率＝98.5％かつ負分散量＝−2500fs2を満たし、反射率、負分散量の波長依存性も同一の振る舞いをするものとなっている。
【００７５】
図１２Ａに示す設計例１１の多層膜構造は、ミラー機能層ＭＬ、キャビティ層Ｃを構成する層数は設計例１〜４のものと同一であるが、各層の光学膜厚が設計例１〜４のものとは異なっている。設計例１１では、全てのキャビティ層の光学膜厚がほぼ同等となっている。図１２Ｂは、図１２Ａで示した膜構成のミラーでは、800ｎｍを中心波長として、少なくとも±５ｎｍの範囲においては、反射率＝98.5％かつ負分散量＝−1000fs2を満たす特性を有していることを示している。
【００７６】
図１３Ａに示す設計例１２の多層膜構造は、ミラー機能層ＭＬ、キャビティ層Ｃを構成する層数は設計例５〜８と同様であるが、各層の光学膜厚が設計例５〜８のものとは異なっている。設計例１２では、全てのキャビティ層の光学膜厚が同等となっている。図１３Ｂは、図１３Ａで示した膜構成のミラーでは、800ｎｍを中心波長として、少なくとも±５ｎｍの範囲においては、反射率＝98.5％かつ負分散量＝−1000fs2を満たす特性を有していることを示している。
【００７７】
設計例１１と設計例１２とでは、最も基板側の第１層の光学膜厚が大きく異なるが、それ以外の層構造は略同様であり、少なくとも波長795ｎｍ〜805ｎｍの範囲で反射率および負分散量の波長依存特性も一致している。
【００７８】
いずれの設計例においてもキャビティ層はλ/４で規格化した光学膜厚が４〜７の間であり、ミラー機能層を構成する各層の光学膜厚は１を基準に0.5以上、２未満の範囲であった。しかしながら、キャビティ層の光学膜厚は４〜７に限られず２以上であればよい。また、上記各設計例においては、多層膜構造を構成する層の数は５０とし、ミラー機能層部を５つ、キャビティ層を４つ備えるものとしたが、これらの数に限られるものではない。また、上記の設計例においては中心波長λ＝1045ｎｍもしくは800ｎｍとしたが、中心波長は任意に設定可能である。モード同期固体レーザ装置に用いる場合、１μｍ帯（1000ｎｍ〜1100ｎｍ）あるいは0.8μｍ帯（700ｎｍ〜900ｎｍ）に中心波長があるものが好適に用いられる。
【００７９】
中心波長λ、−600fs2〜−3000fs2の範囲の所望の分散量、97％〜99.5％の範囲の所望の反射率を設定し、その他の初期条件として、層数、屈折率（膜材料）、キャビティ層をどのあたりに設けるかおよびミラー層を何層ぐらいにするかなどの膜構成、おおよその膜厚（ミラー機能層を構成する各層については中心波長λ/4付近、キャビティ層については中心波長の整数倍λ/4×ｎの光学膜厚とするなど）を設定してから、コンピュータシミュレーション（薄膜計算ソフト「Essential Macleod」を用いたシミュレーション）を行う。その後これらの初期条件は手動またはコンピュータにより自動的に修正されながら前述の設計例のような層構造を得ることができる。
【００８０】
本発明の負分散ミラーをモード同期固体レーザ装置の出力ミラーとして適応する場合、図１４に示す第２の実施形態の負分散ミラー５のような、凹面を有するガラス基板６の凹面上に所定の波長の光Ｌに対して多層膜構造７を備えたものが好適である。多層膜構造７の構成は先に説明した第１の実施形態と同様であり、それぞれ複数の層が積層されてなる３つ以上のミラー機能層部ＭＬ1，ＭＬ2…ＭＬ5（ここでは５つの機能層部を備える）、および各ミラー機能層部間に挟まれて配されて該挟まれたミラー機能層部間で所定の波長の光Ｌの共振を生じさせるキャビティ層Ｃ1,Ｃ2…Ｃ4（ここでは４つのキャビティ層を備える）から構成されており、所定の波長の光Ｌに対して、分散量が−600fs2〜−3000fs2の範囲にあり、かつ、反射率が97％〜99.5％の範囲のものである。具体的には、前述の設計例１〜１２のような膜構成とすればよい。
【００８１】
所定の波長の光Ｌは、固体レーザ媒質から出力され、共振器内で共振する光であり、負分散ミラー５が適応されるモード同期固体レーザ装置の構成により定められる。例えば、固体レーザ媒質としてYb:KYW（K(WO4)2）を用いる場合であれば、λ＝1045ｎｍであり、固体レーザ媒質としてYb:KGW（Gd(WO4)2）を用いる場合、λ＝1040ｎｍであり、その他、Yb:YAGではλ＝1050ｎｍ、Yb:Y2O3ではλ＝1076ｎｍ、Alexandrite(BeAl2O4:Cr3+)ではλ＝750ｎｍ、Cr3+:LiSrAlF6ではλ＝850ｎｍ、Cr3+:LiCaAlF6ではλ＝850ｎｍ、Ti:Al2O3ではλ＝800ｎｍなどである。
【００８２】
なお、ガラス基板６の多層膜構造が設けられる面に対向する面に多層膜構造７を透過した光が基板６の凹面に対向する面で反射するのを防止するための反射防止膜８が設けられている。多層膜構造７の積層面側からミラーに入射される光Ｌに対する反射率が97％〜99.5％であり、３％〜0.5％の成分が反射防止膜８側へ透過する。
【００８３】
図１４に示す負分散ミラーをモード同期固体レーザ装置の出力ミラーとして用いることにより、固体レーザ装置を小型に構成することができ、フェムト秒帯の安定なパルスレーザ発振を得ることができる。
【００８４】
＜モード同期固体レーザ装置＞
次に、図１４に示す負分散ミラーを備えたモード同期固体レーザ装置について説明する。
【００８５】
図１５は、本発明の一実施形態によるソリトン型モード同期固体レーザ装置を示す概略側面図である。図示の通りこのモード同期固体レーザ装置は、励起光10を発する半導体レーザ11と、励起光10を共振器内に入力させる励起光学系12と、共振器の一方の終端を構成する凹面出力ミラーとして機能する前述の図１４で説明した負分散ミラー５と、共振器の他方の終端を構成するSESAM（半導体可飽和吸収ミラー）16と、共振器内部に配置された固体レーザ媒質15と、共振器内で共振する発振光18を反射して出力ミラーおよびSESAMへ導光する凹面ミラー19とを備えている。凹面ミラー19は、入射された励起光10を透過すると共に、発振光18を反射するダイクロイックミラーとしての機能を備えている。
【００８６】
本実施形態において、固体レーザ媒質15としては一例としてYb:KYW結晶が用いられている。半導体レーザ11としては、上記の固体レーザ媒質15を励起する励起光10を発するものが用いられている。
【００８７】
以上の構成においては、半導体レーザ11から出力され、励起光学系12により凹面ミラー19の裏面から入力され、該凹面ミラー19を透過して共振器内に入射された励起光10が固体レーザ媒質15に入力され、固体レーザ媒質15が励起され、それにより発生した所定の波長の光(ここでは、中心波長1045ｎｍ)が共振器の作用で発振する。レーザ発振光18は負分散ミラー５を一部透過し外部に出力光18ａとして取り出される。
【００８８】
ここでは、レーザ共振器内の出力ミラー５に設けられている負分散素子17の作用による負の群速度分散と、主に固体レーザ媒質15での自己位相変調が組み合わさって、フェムト秒領域のパルス発振光18ａが得られる。より詳しくは、SESAM16によりモード同期が始動してパルスを維持安定化させるとともに、群速度分散と自己位相変調がバランスすることによるソリトンパルス形成を経てモード同期パルスの急峻化が起こり、フェムト秒クラスの安定したソリトンパルス発生が可能となる。
【００８９】
図１５に示すモード同期固体レーザ装置においては、分散量が-800fs2、反射率が98.3％の負分散ミラー５が好適である。
【００９０】
なお、モード同期固体レーザ装置において、ソリトンモードパルス発振を安定に生じさせるために、負分散ミラーに必要とされる分散量は、固体レーザ媒質、共振器内に配置される光学素子の配置、共振器長などの共振器構造により決定することができる。
【００９１】
図１６は、第２の実施形態のモード同期固体レーザ装置の概略構成を示す模式図である。本モード同期固体レーザ装置は、励起光10を発する半導体レーザ11と、励起光10を共振器内に入力させる励起光学系12と、この励起光学系12により共振器の外部から共振器光軸に斜めに入射された励起光10を、固体レーザ媒質15に向けて反射すると共に、共振器内で共振する発振光18を透過する、共振器内に配されたダイクロイックミラー14と、共振器の一方の終端を構成する負分散ミラー５と、共振器の他方の終端を構成するSESAM16と、このSESAM16および負分散ミラー５で構成される共振器の内部に配置された固体レーザ媒質15とから構成されている。共振器内には、終端を構成するSESAM16および出力ミラー５以外に発振光を反射するミラーを備えず、共振器は直線型共振器構造である。固体レーザ媒質15とSESAM16とは近接配置されている。
【００９２】
以上の構成においては、半導体レーザ11から出力され、励起光学系12により共振器光軸に対して斜めに入射された励起光10がダイクロイックミラー14により反射されて固体レーザ媒質15に入力され、固体レーザ媒質15が励起され、それにより発生した所定の波長の光が共振器の作用で発振する。レーザ発振光18は出力ミラー５を一部透過し外部に出力光18ａとして取り出される。本構成の装置においては、共振器内で共振するレーザ発振光18のビームウエストがSESAM16上にのみ形成されている。
【００９３】
図１６に示すモード同期固体レーザ装置のより具体的な構成例を説明する。固体レーザ媒質15として、Ybイオンを母材であるセラミックス媒質Y2O3（イットリア）に添加したYb：Y2O3媒質を用いる。Yb：Y2O3媒質の蛍光スペクトル中の1075ｎｍを発振光とする。
【００９４】
ここで、Yb：Y2O3媒質15は、Ybイオンが10at％添加された0.65ｍｍ厚のものであり、このYb：Y2O3媒質15の両面には、波長980ｎｍの励起光10、波長1075ｎｍ帯の発振光18のいずれの光をも良好に透過するコーティングが施されている。
【００９５】
SESAM16としては、BATOP社製の変調深さ（modulation depth）が0.4％、飽和フルエンス（Saturation fluence）が120μJ/cm2のものを用いる。
【００９６】
負分散ミラー５の凹面の曲率半径は30ｍｍであり、負分散ミラー５とSESAM16は、負分散ミラー５のミラー表面とSESAM16のミラー表面間で定義される共振器長が30ｍｍ（空気中）となるように配置されており、Yb：Y2O3媒質15はSESAM16との距離ｄが６ｍｍとなる位置に配置されている。
【００９７】
半導体レーザ11としては、波長980ｎｍの発光幅100μｍ、出力２Ｗのブロードエリア型を用いる。励起光学系12は集光レンズであり、Yb：Y2O3媒質15中での励起光のビーム直径が100μｍ程度となるものを用いる。集光レンズ12は、共振器光路をカットしないようダイクロイックミラー14に近接させ配置されており、この集光レンズ12により、励起光10は、Yb：Y2O3媒質15の厚み方向中心近傍にビームウエストがくるように集光される。
【００９８】
ダイクロイックミラー14は、ブリュースター角入射において、波長980ｎｍの励起光10を良好に反射し、波長1075ｎｍ帯の発振光18を良好に透過するコーティングが施された１ｍｍ角の厚さ0.3ｍｍの石英板であり、Yb：Y2O3媒質15に近接して配置されている。
【００９９】
本モード同期固体レーザ装置においては、励起光10によって励起されYb：Y2O3媒質15から発せられた波長1075ｎｍ帯の光が負分散ミラー５とSESAM16との間で共振し、SESAM16によってモードロックされ、負分散ミラー５から出力光（パルスレーザ）18aとして出力される。
【０１００】
凹面出力ミラーとして機能する負分散ミラー５は、共振器内で生じる正の群速度分散を補償し、共振器全体での群速度分散が完全補償された状態（群速度分散＝０）、あるいは共振器内の群速度分散が負となる状態（群速度分散＜０）とする負の群速度分散を生じさせるものである。このような負分散ミラー５を備えることにより、ソリトンモード同期を誘起することができ、ピコ秒以下のパルス幅を有するパルス光を得ることができる。
【０１０１】
例えば、図１６のモード同期固体レーザ装置の共振器内において−3000fs2の群速度分散を有する負分散ミラー５を備えることによって、共振器内における全体の群速度分散−2700fs2とし、800fsのパルス幅を持ったパルスレーザ光を得ることができる。
【０１０２】
一般的にYbドープ固体レーザ媒質はＦsat,Lが大きいため、モード同期閾値が大きく、共振器長Ｌが30ｍｍと短いと共振器内パルスエネルギーが小さくなるため、通常はこのような短い共振器長とするとモード同期がかからない。しかし、上記のように共振器内の群速度分散補償を行い、ソリトンモード同期と呼ばれる状態を形成することによって、モード同期閾値を低減させることができ、30ｍｍという短い共振器長であってもモード同期をかけることができた。
【０１０３】
このように、本発明の負分散ミラーを出力ミラーとすることにより、非常に小型な、フェムト秒帯パルス発振が可能なモード同期固体レーザ装置を構成することができる。共振器を構成する光学素子の数を抑制することができるため、共振器として安定になり、また、大きな負分散補償を行うことができることから、ソリトンパルス発振も安定に行うことができる。
【０１０４】
固体レーザ媒質としては、Yb：Y2O3あるいはNd：YVO4の他、NdやYbイオンが各種母材に添加されてなる、たとえば、Nd：GdVO4、Nd：YAG、Nd：glass、Yb：YAG、Yb：KY(WO4)2、Yb：KGd(WO4)2、Yb：Gd2SiO5、Yb：Y2SiO5等を始めとする各種の母材と組み合わせた固体レーザ媒質を用いることができる。また、添加するイオンもNdやYbイオンに限らず、全ての希土類イオン、さらにはCrおよびTiなどの遷移金属イオンに適用可能である。
【０１０５】
なお、本発明の負分散ミラーは、光パルス分散補償装置として利用することができ、また、本発明の負分散ミラーを備えたモード同期固体レーザ装置は、非線形光学イメージング装置およびレーザ加工装置などの光源として好適に用いることができる。
【０１０６】
＜非線形光学イメージング装置＞
図１７は、本発明のモード同期固体レーザ装置を用いた非線形光学イメージング装置（多光子顕微鏡）の概略構成を示すものである。
【０１０７】
本非線形光学イメージング装置は、可動ステージ上に載置された、蛍光標識された被測定物質を含むサンプルに励起光を照射することにより励起されるサンプルからの蛍光を、可動ステージによりサンプル上の励起光集光位置を２次元的あるいは３次元的に移動させつつ検出し、２次元イメージあるいは３次元イメージを取得するものである。
【０１０８】
本実施形態に非線形光学イメージング装置は、サンプル35が載置され、サンプル35をｘ−ｙ面内および深さ方向に移動させる可動ステージ36と、励起光としてのパルスレーザビームを出力する、例えば、図１６に示した構成のモード同期固体レーザ装置31と、パルスレーザビームを拡大するレンズ対32と、パルスレーザビームをサンプル35に向けて反射すると共に、サンプル35からの蛍光を透過するダイクロイックミラー33と、パルスレーザビームをサンプル35上に集光すると共に、サンプル35からの蛍光を収集する対物レンズ34と、サンプル35からの蛍光を検出するフォトマル38と、フォトマル38に蛍光を集光するレンズ37とを備えている。
【０１０９】
モード同期固体レーザ装置31からのパルスレーザビームはレンズ対32により拡大され、ダイクロイックミラー33により反射されて対物レンズ34へ照射される。対物レンズ34を通過したパルスレーザビームは可動ステージ36上に配置されたサンプル35上に集光され、多光子吸収によってサンプル35を励起する。サンプル35からの蛍光は対物レンズ34により収集され、ダイクロイックミラー33を通過後、レンズ37によりフォトマル38に集光される。可動ステージ36をx-yの面内方向およびzの深さ方向に動かし、３次元的に微小領域を励起し蛍光を取得していくことで３次元イメージングを行うことが可能となる。
【０１１０】
従来の非線形イメージング装置の光源として用いられている従来のモード同期固体レーザ装置は、装置全体が大きく内部構造が複雑であるため、高価格であり、出力の安定性も低いものであった。そのため、イメージング装置が高コスト化してしまうことや、取得イメージが劣化してしまう問題があった。しかし、本発明のモード同期固体レーザ装置は小型かつ低コストで、出力高安定性であるため、このモード同期固体レーザ装置を非線形イメージング装置の光源として用いることで、イメージング装置の低コスト化および取得イメージの高精細化が可能となる。
【０１１１】
＜非線形光学イメージング装置の実施形態の設計変更例＞
図１８は図１７の非線形光学イメージング装置の変更例を示す図である。本設計変更例の非線形光学イメージング装置は、図１７の非線形光学イメージング装置においてパルスレーザビームの光路上に本発明の負分散ミラー対からなる光パルス分散補償装置40を備えたものである。モード同期固体レーザ装置31からのパルスレーザビームはサンプル35に集光される前に複数の光学部品を反射および透過する。その際、それら光学部材のもつ群速度分散（通常正分散）によってパルスレーザビームのパルス幅が大きく広がってしまう。そのためサンプル35に集光されるパルスビームレーザのピークパワーが低下して、励起光の低下に伴い蛍光強度が低下してしまい、結果的に取得イメージが劣化してしまう場合がある。そこで、図１８に示すように、本発明の負分散ミラー対からなる光パルス分散補償装置40をパルスビームレーザの光路上に配し、非線形光学イメージング装置を構成する光学部材の群速度分散を前もって補正することで、サンプルにもとのパルス幅のままでパルスレーザビームを集光できるため、高精細なイメージングが可能となる。
【０１１２】
＜光パルス分散補償装置＞
図１９は、上記非線形光学イメージング装置に備えられる、本発明の負分散ミラーを備えた光パルス分散補償装置40の概略構成を示す図である。
【０１１３】
本実施形態の光パルス分散補償装置40は、例えば、石英基板上に設計例1の多層膜構造が形成されてなる負分散ミラー41が２枚並行に配置された構造であり、負分散ミラー41間をパルスビームレーザ42が多重反射するようになっている。パルスビームレーザ42はミラー41間を多重反射することにより非線形光学イメージング装置内で生じる正の群速度分散を補償することができる。
【０１１４】
具体的には、図１７の非線形光学イメージング装置において、パルスレーザビームがサンプル35に集光するまでに被る群速度分散は8000fs2であるため、-1000fs2の分散をもつミラー41で8回反射させることで分散補償を行った。その結果、モード同期固体レーザ装置31から出力された直後のパルス幅と同等のパルス幅でパルスレーザビームをサンプル35に集光することが可能となり、高精細なイメージングを行うことができた。
【０１１５】
＜レーザ加工装置＞
図２０は、本発明のモード同期固体レーザ装置を光源として備えたレーザ加工装置の概略構成を示す図である。
【０１１６】
本実施形態のレーザ加工装置は、加工対象である金属薄膜などのサンプル59が載置され、サンプル59をｘ−ｙ面内および深さ方向に移動させる可動ステージ60と、励起光としてのパルスレーザビームを出力する、例えば、図１６に示した構成のモード同期固体レーザ装置51と、モード同期固体レーザ装置51からのパルスレーザビームのパルス繰り返し周波数を変換するパルスピッカー52と、分散補償とパルス幅の伸縮を行う、パルスストレッチャ53、再生増幅器54およびパルスコンプレッサ55からなるチャープパルス増幅器56と、増幅器56を経て入射したパルスレーザビームを反射してサンプルへ導光するミラー57と、サンプル上にパルスレーザビームを集光するレンズ58とを備えている。
【０１１７】
モード同期固体レーザ装置51からのパルスレーザビームはパルスピッカー52により、パルスの繰返し周波数を1kHzにされた後に、パルスストレッチャ53、Yb:KYWからなる再生増幅器54、パルスコンプレッサ55からなるチャープパルス増幅器56に入射される。パルスストレッチャ53およびパルスコンプレッサ55は回折格子対によって構成されており、この回折格子対によってパルスの群速度分散を制御し、パルス幅の伸縮を行う。
【０１１８】
なお、回折格子対の代わりに、本発明の、基板上に多層膜構造を備えた負分散ミラー対を用いてもよい。本発明の負分散ミラー対を用いれば、パルス幅の伸縮を回折格子対よりも低いパワー損失で行うことができ、また、回折格子対よりも小型に構成することも可能である。このように、本発明の負分散ミラーは単なる負分散素子として、正の負分散が大きくなることによるパルスレーザビームのパルス幅の広がりが問題となるような光学系を備えた装置において分散補償するために用いることもできる。
【０１１９】
モード同期固体レーザ装置51から出力されたパルスレーザビームの、例えば250fsのパルス幅をパルスストレッチャ53によって100psと大きく引き伸ばした後、Yb:KYWからなる再生増幅器54によってパルスエネルギー5mJまで増幅し、パルスコンプレッサ55によって300fsまでパルス圧縮を行った。その結果、ピークパワー16GWのパルスレーザビームを得ることができた。チャープパルス増幅器56からのパルスレーザビームを可動ステージ60上の金属薄膜であるサンプル59に集光することで高精度な微細穴あけ加工ができた。
【０１２０】
従来のレーザ加工装置の光源として用いられている従来のモード同期固体レーザ装置は、本発明のモード同期固体レーザ装置と比較して装置全体が大きく内部構造が複雑であるため、高価格であり、出力の安定性も低いものであった。そのため、レーザ加工装置が高コスト化してしまうことや、加工精度が劣化してしまう問題があった。しかし、本発明のモード同期固体レーザ装置は小型かつ低コストで、出力高安定性であるため、このモード同期固体レーザ装置をレーザ加工装置に用いることで、レーザ加工装置の低コスト化および高い精度での加工が可能となる。
【図面の簡単な説明】
【０１２１】
【図１】本発明の一実施形態による負分散ミラーの構成を示す模式図
【図２Ａ】本発明の負分散ミラーの膜構成の設計例１
【図２Ｂ】設計例１の負分散ミラーにおける反射率および分散量を示すグラフ
【図３Ａ】本発明の負分散ミラーの膜構成の設計例２
【図３Ｂ】設計例２の負分散ミラーにおける反射率および分散量を示すグラフ
【図４Ａ】本発明の負分散ミラーの膜構成の設計例３
【図４Ｂ】設計例３の負分散ミラーにおける反射率および分散量を示すグラフ
【図５Ａ】本発明の負分散ミラーの膜構成の設計例４
【図５Ｂ】設計例４の負分散ミラーにおける反射率および分散量を示すグラフ
【図６Ａ】本発明の負分散ミラーの膜構成の設計例５
【図６Ｂ】設計例５の負分散ミラーにおける反射率および分散量を示すグラフ
【図７Ａ】本発明の負分散ミラーの膜構成の設計例６
【図７Ｂ】設計例６の負分散ミラーにおける反射率および分散量を示すグラフ
【図８Ａ】本発明の負分散ミラーの膜構成の設計例７
【図８Ｂ】設計例７の負分散ミラーにおける反射率および分散量を示すグラフ
【図９Ａ】本発明の負分散ミラーの膜構成の設計例８
【図９Ｂ】設計例８の負分散ミラーにおける反射率および分散量を示すグラフ
【図１０Ａ】本発明の負分散ミラーの膜構成の設計例９
【図１０Ｂ】設計例９の負分散ミラーにおける反射率および分散量を示すグラフ
【図１１Ａ】本発明の負分散ミラーの膜構成の設計例１０
【図１１Ｂ】設計例１０の負分散ミラーにおける反射率および分散量を示すグラフ
【図１２Ａ】本発明の負分散ミラーの膜構成の設計例１１
【図１２Ｂ】設計例１１の負分散ミラーにおける反射率および分散量を示すグラフ
【図１３Ａ】本発明の負分散ミラーの膜構成の設計例１２
【図１３Ｂ】設計例１２の負分散ミラーにおける反射率および分散量を示すグラフ
【図１４】出力ミラーとして用いられる負分散ミラーの構成を示す模式図
【図１５】本発明の第一の実施形態のモード同期固体レーザ装置の概略構成を示す模式図
【図１６】本発明の第二の実施形態のモード同期固体レーザ装置の概略構成を示す模式図
【図１７】本発明の非線形光学イメージング装置の実施形態を示す概略構成図
【図１８】図１７に示した実施形態の設計変更例を示す図
【図１９】本発明の光パルス分散補償装置の実施形態を示す概略構成図
【図２０】本発明のレーザ加工装置の実施形態を示す概略構成図
【符号の説明】
【０１２２】
１、５    負分散ミラー
３    ガラス基板
４、７    多層膜構造
６    凹面ガラス基板
Ｃ    キャビティ層
ＭＬ1  ＭＬ2    ミラー機能層部
８    反射防止膜
10    励起光
11    半導体レーザ
12    励起光学系
13、14    ダイクロイックミラー
15    固体レーザ媒質
16    SESAM（半導体可飽和吸収ミラー）
18    固体レーザ発振光
18ａ    出力光
19    凹面ミラー
【図１】
2009088137.tif 000003
【図２Ａ】
2009088137.tif 000004
【図２Ｂ】
2009088137.tif 000005
【図３Ａ】
2009088137.tif 000006
【図３Ｂ】
2009088137.tif 000007
【図４Ａ】
2009088137.tif 000008
【図４Ｂ】
2009088137.tif 000009
【図５Ａ】
2009088137.tif 000010
【図５Ｂ】
2009088137.tif 000011
【図６Ａ】
2009088137.tif 000012
【図６Ｂ】
2009088137.tif 000013
【図７Ａ】
2009088137.tif 000014
【図７Ｂ】
2009088137.tif 000015
【図８Ａ】
2009088137.tif 000016
【図８Ｂ】
2009088137.tif 000017
【図９Ａ】
2009088137.tif 000018
【図９Ｂ】
2009088137.tif 000019
【図１０Ａ】
2009088137.tif 000020
【図１０Ｂ】
2009088137.tif 000021
【図１１Ａ】
2009088137.tif 000022
【図１１Ｂ】
2009088137.tif 000023
【図１２Ａ】
2009088137.tif 000024
【図１２Ｂ】
2009088137.tif 000025
【図１３Ａ】
2009088137.tif 000026
【図１３Ｂ】
2009088137.tif 000027
【図１４】
2009088137.tif 000028
【図１５】
2009088137.tif 000029
【図１６】
2009088137.tif 000030
【図１７】
2009088137.tif 000031
【図１８】
2009088137.tif 000032
【図１９】
2009088137.tif 000033
【図２０】
2009088137.tif 000034